(57)【特許請求の範囲】
【請求項１】
透明導電物品であって、
被覆された透明支持体と、
架橋剤を含むセルロースエステルポリマ内に分散された銀ナノワイヤのランダムネットワークを含む透明導電フィルムと、
を含み、
前記透明支持体は前記透明導電フィルムにより被覆されており、
前記架橋剤はイソシアネートを含み、前記セルロースエステルポリマは前記架橋剤により架橋されている、透明導電物品。
【請求項２】
前記セルロースエステルポリマは、酢酸セルロース、酢酸酪酸セルロース、または酢酸プロピオン酸セルロース、またはそれらの混合物である、請求項１に記載の透明導電物品。
【請求項３】
透明導電物品であって、
被覆されたポリエチレンテレフタレートを含む透明支持体と、
少なくとも１００のアスペクト比を有し、５００Ω／ｓｑ以下の表面抵抗率をもたらすのに十分な量で、架橋剤を含む酢酸酪酸セルロースポリマ内に分散された銀ナノワイヤのランダムネットワークを含む透明導電フィルムと、
を含み、
前記透明支持体は前記透明導電フィルムにより被覆されており、
前記架橋剤はイソシアネートを含み、前記酢酸酪酸セルロースポリマは前記架橋剤により架橋されている、透明導電物品。
【発明の詳細な説明】
【技術分野】
【０００１】
本発明は、ランダムネットワーク銀ナノワイヤおよびセルロースエステルを含む透明導電フィルム、およびこれらのフィルムを製造および使用する方法に関する。
【背景技術】
【０００２】
透明導電フィルムは、タッチパネルディスプレイ、液晶ディスプレイ、ＥＬ照明、有機発光ダイオード装置、および太陽光電池の用途において、近年、広範囲で使用されている。インジウムスズ酸化物（ＩＴＯ）系透明導電フィルムが、その高い導電性、透明性、および比較的良好な安定性により、最近までほとんどの用途に一般的に好まれる透明導体であった。しかし、インジウムスズ酸化物系透明導電フィルムは、特にインジウムスズ酸化物がフレキシブル基板上に堆積される場合には、インジウムのコストが高く、複雑で高価な真空蒸着装置および工程が必要であり、その特有の脆性および割れる傾向によって限界があった。
【０００３】
透明導電フィルムの特性を測定するための最も重要なパラメーターのうちの２つは、全光透過率（％Ｔ）および膜面導電率である。光透過率が高くなると、ディスプレイ用途において画質が明瞭になり、照明および太陽エネルギー変換用途において効率が高くなる。より低い抵抗率が、電力消費量を最小化することができる大部分の透明導電フィルムの用途に非常に望ましい。従って、透明導電フィルムのＴ／Ｒ比がより高ければ、透明導電フィルムはより良好である。
Ｔ／Ｒ比＝（全透過率％）／（膜面抵抗率）
【０００４】
米国特許出願公開第２００６／０２５７６３８Ａ１号は、カーボンナノチューブ（ＣＮＴ）および塩化ビニル樹脂バインダを含む透明導電フィルムについて記載している。その結果生じる透明導電フィルムは、３×１０−９〜７．０５の範囲のＴ／Ｒ比を有していた。
【０００５】
米国特許出願公開第２００７／００７４３１６Ａ１号および同第２００８／０２８６４４７Ａ１号は、透明導電フィルムについて記載しており、基板上に銀ナノワイヤを堆積し、露出ナノワイヤ・ネットワークを形成し、続いて、銀ナノワイヤ・ネットワークをポリママトリクス材料で上塗りして透明導電フィルムを形成する。ポリアクリル酸塩やカルボキシル・アルキル・セルロースポリマなどのポリマ材料が、マトリックスのための有用な材料として示唆されていた。
【０００６】
米国特許出願公開第２００８／０２９２９７９号は、銀ナノワイヤを含む透明導電フィルム、または銀ナノワイヤおよびカーボンナノチューブの混合物について記載している。透明導電ネットワークが、バインダなしで、または写真品質画像組成で形成されている。透明導電フィルムは、ガラスおよびＰＥＴ支持体の両方の上に被覆された。
【０００７】
米国特許出願公開第２００９／０１３０４３３Ａ１号は、銀ナノワイヤのコーティングから形成されて、ネットワークを形成し、続いてウレタン・アクリレート・バインダの層で上塗りする透明導電フィルムについて記載している。
【先行技術文献】
【特許文献】
【０００８】
【特許文献１】米国特許出願公開第２００６／０２５７６３８号明細書
【特許文献２】米国特許出願公開第２００７／００７４３１６号明細書
【特許文献３】米国特許出願公開第２００８／０２８６４４７号明細書
【特許文献４】米国特許出願公開第２００８／０２９２９７９号明細書
【特許文献５】米国特許出願公開第２００９／０１３０４３３号明細書
【発明の概要】
【発明が解決しようとする課題】
【０００９】
有機溶媒からの銀ナノワイヤのポリマ分散体を被覆することによって、１工程で透明導電フィルムを調製することができることが望ましい。ポリマは、有機溶媒に容易に溶解できるべきであり、有機溶媒中で銀ナノワイヤの分散を促進することができ、銀ナノワイヤの存在下で強く耐久性のあるフィルムを形成することができる。
【課題を解決するための手段】
【００１０】
本発明は、透明セルロースエステルポリマ内に分散された銀ナノワイヤのランダムネットワークを含む透明導電フィルムを提供する。
【００１１】
本発明は、また、透明セルロースエステルポリマ内に分散した銀ナノワイヤのランダムネットワークと、第２のポリマとを含む透明導電フィルムを提供する。
【００１２】
本発明は、また、被覆されたセルロースエステルポリマ内に分散された銀ナノワイヤのランダムネットワークを含む透明導電フィルムを有する透明支持体を含む透明導電物品を提供する。
【００１３】
本発明は、さらに、透明導電物品の形成のための方法であって、セルロースエステルポリマの溶液中に銀ナノワイヤの分散体を調製すること、分散体を透明支持体上に被覆すること、支持体上のコーティングを乾燥、被覆し、それによって銀ナノワイヤのランダムネットワークを形成すること、を含む、方法を提供する。
【００１４】
本発明は、さらに、透明導電物品の形成のための方法であって、セルロースエステルの溶液中に銀ナノワイヤの分散体を調製すること、分散体を被覆、乾燥し、それによって銀ナノワイヤのランダムネットワークを形成すること、を含む、方法を提供する。
【００１５】
本発明は、また、透明導電物品であって、被覆された透明支持体と、２つ以上のポリマの単一相混合物を含むキャリア層と、セルロースエステルポリマ内に分散された銀ナノワイヤのランダムネットワークを含む透明導電フィルムと、を含む透明導電物品を提供する。
【００１６】
本発明は、さらに、透明導電物品の形成の方法であって、セルロースエステルポリマの溶液中に銀ナノワイヤの分散体を調製すること、２つ以上のポリマの単一相混合物を含むキャリア層調合物を調製すること、透明支持体上にキャリア層調合物を被覆すること、キャリア層上にセルロースエステルポリマの溶液中の銀ナノワイヤの分散体を被覆すること、支持体上のコーティングを乾燥し、それによって銀ナノワイヤのランダムネットワークを形成すること、を含む、方法を提供する。
【００１７】
本発明の他の態様、長所、および利点は、本出願で提供される詳細な説明、実施例、および請求の範囲から明らかとなる。
【図面の簡単な説明】
【００１８】
【図１】実施例６に記載するようにバインダとして酢酸酪酸セルロースを使用して被覆された透明導電フィルムの顕微鏡写真である。
【図２】実施例９に記載するようにバインダとしてポリビニル・ブチラールを使用して被覆された透明導電フィルムの顕微鏡写真である。
【図３】実施例１０に記載するようにバインダとしてポリウレタンを使用して被覆された透明導電フィルムの顕微鏡写真である。
【発明を実施するための形態】
【００１９】
２００９年７月１７日にＣｈａｏｆｅｎｇ  Ｚｏｕの名前で出願された、「セルロースエステルを含むナノワイヤ系透明導電フィルム」と表題をつけられた米国特許仮出願第６１／２２６，３８０号から優先権が請求され、参照により本明細書に組み込まれる。
【００２０】
＜定義＞
用語「導電層」または「導電フィルム」は、セルロースエステルポリマ内に分散された銀ナノワイヤを含むネットワーク層を表す。
【００２１】
用語「導電性」は、電気的な導電性を表す。
【００２２】
用語「物品」は、支持体上の「導電層」または「導電フィルム」のコーティングを表す。
【００２３】
用語「コーティング重量」、「コート重量」、および「被覆率」は同意語であり、通常、ｇ／ｍ２またはｍｏｌ／ｍ２などの単位面積当たりの重量またはモルで表される。
【００２４】
用語「透明」は、相当量の散乱や吸収なしで可視光線を透過することができることを意味する。
【００２５】
「ヘイズ」は、すべての方向に光を均一に拡散する広角散乱である。それは、平均して２．５度より高く入射ビームから外れる透過光線の割合である。ヘイズはコントラストを低減し、乳白色または濁った外観をもたらす。ヘイズ番号が低いほど、材料はかすみが少ない。
【００２６】
用語「有機溶媒」は、「使用温度で液体であり、化学式が１つ以上の炭素原子を含む材料」を意味する。
【００２７】
用語「１つ（ａ）」または「１つ（ａｎ）」は、その成分（例えば、本明細書に記載された防食剤、ナノワイヤ、およびポリマ）の「少なくとも１つ」を表す。従って、用語「銀ナノワイヤのランダムネットワーク」は、コーティング内の１つ以上のネットワークを表すことができる。
【００２８】
さらに、この文献で引用する全ての出版物、特許、および特許文献は、参照により個別に組み込まれるように、参照によりそれらの全体が明細書に組み込まれるものとする。
【００２９】
＜銀ナノワイヤ＞
銀ナノワイヤは、導電フィルム、および導電フィルムを使用して調製される物品に、導電率を付与するための本質的な成分である。透明導電フィルムの導電率は、ａ）単一のナノワイヤの導電性、ｂ）端子間のナノワイヤの数、およびｃ）ナノワイヤ間の接続性によって主として制御される。あるナノワイヤ濃度（パーコレーションしきい値とも表す）より下で、端子間の導電性は０であり、ナノワイヤが遠く離れて間隔をあけるので提供される連続的な電流路がないからである。この濃度より上で、使用できる少なくとも１つの電流路がある。より多くの電流路が提供されると、層の全抵抗は減少する。しかし、より多くの電流路が提供されると、導電フィルムを透過する光の割合は、ナノワイヤによる光吸収および散乱により減少する。また、導電フィルム内の銀ナノワイヤの量が増加すると、透明フィルムのヘイズは、銀ナノワイヤによる光散乱により増加する。同様の効果が、導電フィルムを使用して調製した透明物品で生じる。
【００３０】
１つの実施形態では、銀ナノワイヤは約２０〜約３３００のアスペクト比（長さ／幅）を有する。他の実施形態では、銀ナノワイヤは、約５００〜１０００のアスペクト比（長さ／幅）を有する。約５μｍ〜約１００μｍ（マイクロメートル）の長さおよび約３０ｎｍ〜約２００ｎｍの幅を有する銀ナノワイヤは有用である。約５０ｎｍ〜約１２０ｎｍの幅および約１５μｍ〜約１００μｍの長さを有する銀ナノワイヤは、また、透明導電ネットワーク・フィルムの構成に役立つ。
【００３１】
銀ナノワイヤは、当該技術分野で公知の方法によって調製することができる。特に、銀ナノワイヤは、多価アルコール（例えば、エチレングリコールまたはプロピレングリコール）およびポリ（ビニルピロリドン）の存在下で銀塩（例えば、硝酸銀）の溶液相還元によって合成することができる。均一のサイズの銀ナノワイヤの大規模製造は、例えば、Ｄｕｃａｍｐ−Ｓａｎｇｕｅｓａ，Ｃ．ｅｔ  ａｌ，Ｊ．ｏｆ  Ｓｏｌｉｄ  Ｓｔａｔｅ  Ｃｈｅｍｉｓｔｒｙ，（１９９２），１００，２７２〜２８０；Ｘｉａ，Ｙ．ｅｔ  ａｌ．，Ｃｈｅｍ．Ｍａｔｅｒ．（２００２），１４．４７３６〜４７４５；およびＸｉａ，Ｙ．ｅｔ  ａｌ．，Ｎａｎｏｌｅｔｔｅｒｓ（２００３），３（７），９５５〜９６０に記載された方法によって調製することができる。
【００３２】
＜セルロースエステル・バインダ＞
透明導電フィルムのための実際の製造工程については、単一コーティング溶液中に銀ナノワイヤなどの導電性成分とポリマ・バインダとの両方を有することが望ましく、重要である。ポリマ・バインダ溶液は、銀ナノワイヤの分散を促進するための分散剤として、および銀ナノワイヤの堆積がコーティング工程の間に全然生じないように銀ナノワイヤ・コーティング分散体を安定させるための粘性剤として２重の役割を果たす。これは、コーティング工程を単純化し、ワンパス・コーティングを可能にし、第１のコーティング露出銀ナノワイヤの方法が、透明導電フィルムを形成するために続いてポリマで過剰に被覆される弱く脆弱なフィルムを形成することを回避する。
【００３３】
透明導電フィルムが各種装置の用途に役立つためには、透明導電フィルムのバインダが、光学的に透明で可撓性で、さらに高い機械的強度、硬度、および良好な熱的安定性、良好な光安定性を有することも重要である。また、透明導電フィルム用のポリマ・バインダが、Ｎ、Ｏ、Ｓまたは孤立電子対を備えた他の元素を有する官能基を含み、銀ナノワイヤおよびポリマ溶液の分散およびコーティングの間に、銀ナノワイヤの安定化のために良好な配位結合をもたらすことが望ましい。
【００３４】
従って、水酸基およびカルボキシレート基などの高い酸素含有量を有するポリマ・バインダを使用することは有利である。これらのポリマは、銀ナノワイヤ表面に対する強い親和性を有しており、コーティング溶液中の銀ナノワイヤの分散および安定化を促進する。最も多くの酸素を豊富に含むポリマは、また、有機溶媒が被覆された薄膜を調製するために一般に使用される極性有機溶媒に良好な溶解性を有する付加された利点を有する。
【００３５】
酢酸酪酸セルロース（ＣＡＢ）、酢酸セルロース（ＣＡ）、または酢酸プロピオン酸セルロース（ＣＡＰ）などのセルロースエステルポリマは、銀ナノワイヤ系透明導電フィルムを調製するために使用され、２−ブタノン（メチルエチルケトン、ＭＥＫ）、メチルイソブチルケトン、アセトン、メタノール、エタノール、２−プロパノール、酢酸エチル、またはそれらの混合物などの有機溶媒から被覆される場合には、他の酸素を豊富に含むポリマ・バインダより優れている。それらを使用すると、被覆フィルムの光透過率および導電率の両方が、非常に改善された透明導電フィルムがもたらされる。さらに、これらのセルロースエステルポリマは、少なくとも１００℃のガラス転移温度を有し、高い機械的強度および硬度を有する透明可撓性フィルムを形成することができ、高い熱安定性および光安定性を有する。対照的に、同様に調製した、ポリウレタンまたはポリビニル・ブチラール、ポリマ・バインダを使用する透明導電フィルムは、望ましくない透過率および導電率を示す。
【００３６】
セルロースエステルポリマは、乾燥透明導電フィルムの約４０〜約９０重量％で存在する。好ましくは、それらは、乾燥フィルムの約６０〜約８５重量％で存在する。
【００３７】
いくつかの構成では、セルロースエステルポリマの５０重量％以下が、１つ以上のさらなるポリマと取り替えることができる。これらのポリマは、セルロースポリマと互換性があるべきである。互換によって、ポリマが、乾燥時に透明単一相混合物を形成することが意味される。さらなる１つのポリマまたは複数のポリマは、支持体への接着性を促進する、硬度および引っかき抵抗性を改善するなどのさらなる利点をもたらすことができる。上記のように、すべてのポリマの合計重量％は、乾燥透明導電フィルムの約５０〜約９０重量％である。好ましくは、すべてのポリマの全重量は、乾燥フィルムの約７０〜約８５重量％である。ポリエステルおよびポリアクリル酸ポリマは、有用なさらなるポリマの例である。
【００３８】
＜導電フィルムのコーティング＞
透明銀ナノワイヤ・フィルム用の有機溶媒系コーティング調合物は、様々な成分を、トルエン、２−ブタノン（メチルエチルケトン、ＭＥＫ）、メチルイソブチルケトン、アセトン、メタノール、エタノール、２−プロパノール、酢酸エチル、酢酸プロピル、乳酸エチルまたはテトラヒドロフラン、またはそれらの混合物などの１つ以上の溶媒を通常含む適切な有機溶媒系中の１つ以上のバインダと混合することによって調製することができる。メチルエチルケトンは、特に有用なコーティング溶媒である。銀ナノワイヤを含む透明フィルムは、線巻きロッドコーティング、浸漬コーティング、エア・ナイフ・コーティング、カーテン・コーティング、スライド・コーティング、スロット−ダイ・コーティング、ロール・コーティング、グラビア・コーティング、または押出コーティングなどの様々なコーティング手順を使用して有機溶媒調合物を被覆することによって調製することができる。界面活性剤および他のコーティング助剤は、コーティング調合物に組み込むことができる。
【００３９】
１つの実施形態では、銀ナノワイヤのコーティング重量は、約２０ｍｇ／ｍ２〜約５００ｍｇ／ｍ２である。他の実施形態では、銀ナノワイヤのコーティング重量は、約２０ｍｇ／ｍ２〜約２００ｍｇ／ｍ２である。さらなる実施形態では、銀ナノワイヤのコーティング重量は、約３０ｍｇ／ｍ２〜約１２０ｍｇ／ｍ２である。透明導電コーティングの有用なドライ・コーティング厚さは、約０．０５〜約２．０μｍ、好ましくは約０．２〜約１．０μｍである。
【００４０】
被覆および乾燥の際、透明導電フィルムは、１，０００Ω／ｓｑ未満、好ましくは５００Ω／ｓｑ未満の表面抵抗率を有するべきである。
【００４１】
被覆および乾燥の際、透明導電フィルムは、できるだけ高い％透過率を有するべきである。少なくとも７０％の透過率が有用である。少なくとも８０％、少なくとも９０％の透過率はさらに有用である。
【００４２】
本発明による透明導電フィルムは、約３５０ｎｍ〜約１１００ｎｍの全スペクトル範囲にわたって少なくとも７０％の透過率、および５００Ω／ｓｑ以下の表面抵抗率をもたらす。
【００４３】
少なくとも８５％の透過率および５００Ω／ｓｑ以下の表面抵抗率を備えたフィルムが特に有用である。
【００４４】
銀ナノワイヤおよび酢酸酪酸セルロースおよび酢酸セルロース・バインダを含む透明導電フィルムは、また、セルロースポリマのための高いＴｇ値により優れた透明度、優れた引っかき抵抗性、および優れた硬度を示す。
【００４５】
必要に応じて、支持体に対するこれらのバインダを備えた透明導電フィルムの引っかき抵抗性および硬度が、架橋剤を使用することによって改善されて、セルロースエステルポリマを架橋することができる。イソシアネートおよびアルコキシシランは、遊離水酸基を含むセルロースエステル用の典型的な架橋剤の例である。
【００４６】
＜透明支持体＞
１つの実施形態では、導体材料は支持体上に被覆される。支持体は硬質または可撓性であってもよい。
【００４７】
適切な硬質基板としては、例えば、ガラス、ポリカーボネート、アクリル、等が挙げられる。
【００４８】
導体材料が可撓性支持体上に被覆される場合には、支持体は、任意の所望の厚さを有し、１つ以上のポリマ材料を含む可撓性透明ポリマ・フィルムであることが好ましい。支持体は、導電層の被覆および乾燥の間に寸法安定性を示し、かつ上地層との適切な接着性を有することが必要とされる。そのような支持体を作製するための有用なポリマ材料としては、ポリエステル［ポリ（エチレン・テレフタレート）（ＰＥＴ）およびポリ（エチレン・ナフタレート）（ＰＥＮ）など］、セルロースアセテート、および他のセルロースエステル、ポリビニルアセタール、ポリオレフィン、ポリカーボネート、およびポリスチレンが挙げられる。好ましい支持体は、ポリエステルやポリカーボネートなどの良好な熱安定性を有するポリマを含む。支持体材料は、また、収縮を低減し、かつ寸法安定性を促進するために処理またはアニールしてもよい。透明多層支持体も使用することができる。
【００４９】
＜支持体上への導電フィルムのコーティング＞
透明導電物品は、線巻きロッドコーティング、浸漬コーティング、エア・ナイフ・コーティング、カーテン・コーティング、スライド・コーティング、スロット−ダイ・コーティング、ロール・コーティング、グラビア・コーティング、または押出コーティングなどの様々なコーティング手順を使用して、透明支持体上に上記結城溶媒系調合物を被覆することによって調製することができる。
【００５０】
または、透明導電物品は、透明支持体上に上記のように調製した透明導電フィルムを積層することによって調製することができる。
【００５１】
いくつかの実施形態では、２つ以上のポリマの単一相混合物を含む「キャリア」層調合物を支持体上に直接適用し、それによって支持体と銀ナノワイヤ層との間に位置してもよい。キャリア層は、銀ナノワイヤを含む透明ポリマ層への支持体の接着を促進する役目をする。キャリア層調合物は、連続してまたは同時に透明導電銀ナノワイヤ層調合物の適用によって適用することができる。コーティングはすべて支持体上に同時に適用することが好ましい。キャリア層は、多くの場合、「接着促進層」、「中間層（ｉｎｔｅｒｌａｙｅｒ）」、または「中間層（ｉｎｔｅｒｍｅｄｉａｔｅ  ｌａｙｅｒ）」と呼ばれる。
【００５２】
上記のように、１つの実施形態では、銀ナノワイヤのコーティング重量は、約２０ｍｇ／ｍ２〜約５００ｍｇ／ｍ２である。他の実施形態では、銀ナノワイヤのコーティング重量は、約２０ｍｇ／ｍ２〜約２００ｍｇ／ｍ２である。銀ナノワイヤが約３０ｍｇ／ｍ２〜約１２０ｍｇ／ｍ２で被覆される実施形態も意図される。
【００５３】
被覆および乾燥の際、透明導電物品は、１，０００Ω／ｓｑ未満、好ましくは５００Ω／ｓｑ未満の表面抵抗率を有するべきである。
【００５４】
同様に、透明支持体への被覆および乾燥の際、透明導電物品は、できるだけ高い光透過率を有するべきである。少なくとも７０％の透過率が有用である。少なくとも８０％、さらに少なくとも９０％の透過率がさらに有用である。
【００５５】
少なくとも７０％の透過率および５００Ω／ｓｑ以下の表面抵抗率を含む物品が特に好ましい。
【実施例】
【００５６】
本発明の実行を説明するために次の実施例を提供し、本発明はそれによって限定されることを意味しない。
【００５７】
＜実験および実施例のための材料および方法＞
次の実施例で使用される材料はすべて、別段の定めがない限り、Ａｌｄｒｉｃｈ  Ｃｈｅｍｉｃａｌ社（ウィスコンシン州、ミルウォーキー）などの標準の商用ソースから容易に入手可能である。別段表されていない限り、すべての割合は重量による。次のさらなる方法および材料を使用した。
【００５８】
ＣＡ３９８−６は、Ｅａｓｔｍａｎ  Ｃｈｅｍｉｃａｌ社（テネシー州、キングスポート）から入手可能な酢酸セルロース樹脂である。それは、約１８２℃のガラス転移温度を有することが報告されている。
【００５９】
ＣＡＢ１７１−１５およびＣＡＢ３８１−２０は、Ｅａｓｔｍａｎ  Ｃｈｅｍｉｃａｌ社（テネシー州、キングスポート）から入手可能な酢酸酪酸セルロース樹脂である。それらは、それぞれ１６１℃および１４１℃のガラス転移温度を有することが報告されている。
【００６０】
ＣＡＰ４８２−２０は、Ｅａｓｔｍａｎ  Ｃｈｅｍｉｃａｌ社（テネシー州、キングスポート）から入手可能な酢酸プロピオン酸セルロース樹脂である。それは、約１４７℃のガラス転移温度を有することが報告されている。
【００６１】
ＣＣＰＢ０３ＴＸは、Ｃｈａｎｇ  Ｃｈｕｎ  Ｐｅｔｒｏｃｈｅｍｉｃａｌ社（台湾、台北）から入手可能なポリビニル・ブチラール樹脂である。
【００６２】
Ｄｅｓｍｏｄｕｒ  Ｎ７５ＢＡは、Ｂａｙｅｒ  ＭａｔｅｒｉａｌＳｃｉｅｎｃｅ（ペンシルベニア州、ピッツバーグ）から入手可能な脂肪族ポリイソシアネートである。
【００６３】
Ｆｏｍｒｅｚ１１−１１２は、Ｃｈｅｍｔｕｒａ（コネチカット州、ミドルベリー）から入手可能な水酸基末端飽和線形ポリエステル・ポリオールである。
【００６４】
ＰＥＴは、ポリエチレンテレフタレートであり、銀ナノワイヤ／ポリマ・コーティング用の支持体である。用語である支持体および基板は、交換可能に使用される。
【００６５】
ＰＥ２７００−ＬＭＷは、Ｂｏｓｔｉｋ社（マサチューセッツ州、ミドルトン）から入手可能な低分子量ポリエステル樹脂である。
【００６６】
マイヤー棒は、１／２インチ直径タイプの３０３ステンレス鋼コーティングロッドであり、Ｒ．Ｄ．Ｓｐｅｃｉａｌｉｔｉｅｓ社（ニューヨーク州、ウェブスター）から入手可能である。
【００６７】
ＭＥＫは、メチルエチルケトン（または２−ブタノン）である。
【００６８】
銀ナノワイヤは、Ｓｅａｓｈｅｌｌ  Ｔｅｃｈｎｏｌｏｇｉｅｓ，ＬＬＣ（カリフォルニア州、ラホヤ）から得られた。
【００６９】
ＴＨＤＩは、Ｂａｙｅｒ  Ｍａｔｅｒｉａｌ  Ｓｃｉｅｎｃｅ（ペンシルベニア州、ピッツバーグ）から入手可能なＤｅｓｍｏｄｕｒ  Ｎ−３３００（２，２，４−トリメチルヘキサメチレンジイソシアネート）である。
【００７０】
ＢＮＤは、Ｓｉｇｍａ−Ａｌｄｒｉｃｈから入手可能なビスマスネオデカノエートである。
【００７１】
［抵抗率の測定］
表面抵抗率は、Ｅｌｅｃｔｒｏｎｉｃ  Ｄｅｓｉｇｎ  Ｔｏ  Ｍａｒｋｅｔ社（オハイオ州、トリード）から入手可能なＲ−ＣＨＥＫモデルＲＣ２１７５表面抵抗率計を使用して測定した。
【００７２】
［割合透過率の測定］
透過率（％）は、ＢＹＫ−Ｇａｒｄｎｅｒ（メリーランド州、コロンビア）から入手可能なＨａｚｅ−ｇａｒｄ  Ｐｌｕｓ  Ｈａｚｅｍｅｔｅｒを使用して、従来の手段によってＡＳＴＭ  Ｄ１００３に従って測定した。一貫した透過率測定を提供するために、各実施例のサンプルのすべては、同じロットの支持体に被覆した。
【００７３】
［接着性の測定］
ＡＳＴＭ  Ｄ３３５９−９２Ａに従って行う「クロス・ハッチ」接着テストを使用してサンプルを評価した。被覆フィルムは、クロス・ハッチ・パターンで、カミソリ刀で切断し、１インチ（２．５４ｃｍ）の広い片の市販の３Ｍタイプ６１０半透明粘着テープをパターン上に置き、その後、素早く外した。フィルム上に残されたコーティング量は、接着量である。接着テスト評価は０〜５であり、０はコーティングの完全除去を表し、５はコーティングが全く除去されていないことを表す。「３」以上の評価が許容可能であると考えられる。３Ｍタイプ６１０半透明粘着テープが、３Ｍ社（ミネソタ州、メープルウッド）から得られた。
【００７４】
（実施例１−１１：透明導電コーティングの調製および評価）
ポリマ・プレミックス溶液０．５０ｇに、表２に以下に示すように、ＭＥＫ０．４ｇ、および銀ナノワイヤ分散体を含む２−プロパノール（５．０９％銀ナノワイヤ）０．１０ｇを添加した。
【００７５】
分散体を１０分間ローラー・ミキサー上で混合して、均一分散体を得た。♯１０マイヤー棒を使用して、７ミル（１７８μｍ）の透明ポリエチレンテレフタレート支持体上に分散体を被覆した。結果生じるコーティングを、２２０°Ｆ（１０４℃）で１０分間オーブン中で乾燥して、テストに適切な透明フィルムを得た。
【００７６】
サンプルを、上記のように、表面抵抗率、％透過率、および支持体への接着性に関してテストした。
【００７７】
結果が、表１に以下に示されており、酢酸セルロース、酢酸酪酸セルロース、または酢酸プロピオン酸セルロースから被覆された透明導電フィルムが、同様に調製したが、ポリビニル・ブチラールまたはポリウレタン・バインダを使用する透明導電フィルムよりはるかに低い抵抗率を有することを説明する。
【００７８】
実施例６、９および１０において調製したフィルムのサンプルの写真を得た。
【００７９】
図１は、実施例７に記載するように、バインダとして酢酸酪酸セルロースを使用して被覆した透明導電フィルムの顕微鏡写真である。写真は、酢酸酪酸セルロース・バインダ内に分散された相互接続した銀ナノワイヤのさらに均一のランダムネットワークを示す。このサンプルは、良好な導電性、良好な透明性、およびＰＥＴ支持体に対する良好な接着性を有する。銀ナノワイヤは、良好なパーコレーション・ネットワークの形成および良好な導電性をもたらす酢酸酪酸セルロースポリマ・バインダ中で十分に分散される。
【００８０】
図２は、実施例１０に記載するようにバインダとしてポリビニル・ブチラールを使用して被覆した透明導電フィルムの顕微鏡写真である。写真は、ポリママトリクス中で銀ナノワイヤのかなりの凝集を示し、劣った導電率を有するコーティングを生じる。
【００８１】
図３は、実施例１１に記載するようにバインダとしてポリウレタンを使用して被覆した透明導電フィルムの顕微鏡写真である。写真は、ポリママトリクス中で銀ナノワイヤのかなりの凝集を示し、劣った導電率を含むコーティングをもたらす。
【００８２】
【表１】
0005599461.tif 000002
【００８３】
【表２】
0005599461.tif 000003
【００８４】
（実施例１２〜２３）
実施例１２〜２３は、異なる架橋剤および触媒調合物を使用して、異なる溶媒系において酢酸酪酸セルロース・バインダの多様性を実証する。
【００８５】
［酢酸酪酸セルロースポリマ・プレミックスの調製］
ＭＥＫ４３８ｇの溶液に、酢酸酪酸セルロース（ＣＡＢ）１２．０ｇ、ＴＨＤＩの３．０ｇ、および架橋剤触媒０．７０ｇを添加した。結果生じる混合物を、室温で３時間ボトル加震機上で混合して、ＣＡＢプレミックス溶液を得た。
【００８６】
［調製および透明導電フィルムコーティング］
酢酸酪酸セルロースプレミックスの溶液に、さらなる溶媒、および銀ナノワイヤ分散体を含む２−プロパノール（５．０９％銀ナノワイヤ）を添加した。♯１０マイヤー棒を使用して、４ミル（１０２μｍ）の透明ポリエチレンテレフタレート支持体上に分散体を被覆した。結果生じるコーティングを、２２０°Ｆ（１０４℃）で６分間オーブン中で乾燥して、テストに適切な透明フィルムを得た。これらの調合物は、表３に以下に示す。
【００８７】
各サンプルのシート抵抗率（Ω／ｓｑ）、割合透過率、およびヘイズを測定した。結果は、表４に以下に示す。
【００８８】
【表３】
0005599461.tif 000004
【００８９】
【表４】
0005599461.tif 000005
【００９０】
（実施例２４〜５９）
実施例２４〜５９は、本明細書で説明する透明導電フィルムの導電率が、熱および圧力の処理で著しく改善されることができることを実証する。
【００９１】
サンプルは、米国特許第６，００７，９７１号（Ｓｔａｒ  ｅｔ  ａｌ．）に記載するタイプの加熱ドラム・プロセッサを使用して熱および加圧処理し、参照により本明細書に組み込まれる。プロセッサは、透明導電フィルム・マトリックスのポリマ・バインダ混合物のガラス転移温度より少なくとも上の温度に透明導電フィルムを加熱することができる移動可能な加熱ドラムを含む。加熱ドラムは、また、弾力層を含み、弾力層は、弾力層が急速に透明導電フィルムを加熱するように、十分に薄く、十分に熱伝導性である。加熱ドラム・プロセッサは、また、１から２００ｇ／ｃｍの幅の透明導電フィルムに全バイアス力を適用することによって、透明導電フィルムサンプルおよび加熱ドラムに対して押圧する加熱ドラムの近くに位置する多くの回転可能ロッドを含む。加熱ドラムは移動可能であり、圧力ロッドは、透明導電フィルムの移送速度とほぼ一致する速度で回転可能である。
【００９２】
透明導電フィルムサンプルを、表３において実施例１３に類似する方法で調製した。サンプルのコーティング重量は、１００Ω／ｓｑより下から１００Ω／ｓｑより上の範囲の抵抗率を有する透明導電フィルムを付与するために変化した。サンプルは、１５秒間、１３０℃、１４０℃、１５０℃で１５秒間、加熱および圧力処理を受けた。サンプルは、すべてコーティングの２４時間以内の加熱および加圧処理を受けた。
【００９３】
各サンプルの加熱および圧力処理前の抵抗率、加熱および圧力処理後の抵抗率、および抵抗率の割合の改良を表５に示す。サンプルは、すべて加熱および加圧処理後に改善された抵抗率を示した。
【００９４】
【表５】
0005599461.tif 000006
【００９５】
【表６】
0005599461.tif 000007
【００９６】
（実施例６０〜６６）
実施例６０〜６６は、加速経年劣化条件下で、高温および高湿下で透明導電フィルムの安定性を実証する。
【００９７】
透明導電フィルムは、表３の実施例１９の方法に類似する方法で調製した。サンプルは、１５秒間１３０℃で熱処理した。サンプルは、次いで、温度および湿度が６０℃、９０％相対湿度で維持された状態で、７日間環境室に置き、その後、各サンプルの抵抗率を再び測定した。結果生じるデータを表６に以下に示し、銀ナノワイヤおよび酢酸セルロース・バインダから調製された透明導電フィルムの導電率が少しの変化のみを示したことを実証する。
【００９８】
【表７】
0005599461.tif 000008
【図１】
0005599461.tif 000009
【図２】
0005599461.tif 000010
【図３】
0005599461.tif 000011